СПОСОБ ВЫПЛАВКИ ФЕРРОСПЛАВОВ УГЛЕВОССТАНОВИТЕЛЬНЫМ ПРОЦЕССОМ

1. Способ выплавки ферросплавов углевосстановительным процессом, включающий подготовку шихты, загрузку ее в печь, восстановление оксидов, выпуск продуктов плавки, отличающийся тем, что вначале восстанавливают оксиды, термодинамическая прочность которых ниже, чем у закиси марганца, сплав выпускают, а оксидный расплав направляют на нагретый до температуры 1850-2200°С углеродистый восстановитель, где проводят восстановление других оксидов расплава.
2. Способ по п.1, отличающийся тем, что в состав шихты сначала вводят флюс, обеспечивающий получение оксидного расплава вязкостью в пределах 0,3-10 П.
2
3. Способ по любому из пп.1 и 2, отличающийся тем, что на нагретый восстановитель одновременно с оксидным расплавом задают углеродистый восстановитель и флюс до отношения в конечном шлаке СаО/SiО в пределах 0,2-1,4.
4. Способ по любому из пп.1 и 2, отличающийся тем, что жидкий ферросплав и конечный шлак выпускают из печи одновременно и раздельно.